(57)【要約】【課題】  骨格筋などの配向した組織や血管などの長大で多層の組織を作製可能な３次元細胞培養足場を提供することを課題とする。【解決手段】  細胞を安定的に３次元培養する足場材料として、チキソトロピー性や生体適合性ならびに極めて高いアスペクト比の形状を有するセルロースナノファイバー（ＣＮＦ）のゲルを用いることにより、配向した組織や管腔状の組織を形成する細胞を含む各種の細胞を培養可能な多層３次元細胞培養足場システムを完成させた。【選択図】図３
2019041755.tif 000002
【特許請求の範囲】
【請求項１】
チキソトロピー性を有するゲルから形成されるコア層と、該コア層の外周部にシース層とを有する、多層３次元細胞培養足場システム。
【請求項２】
前記コア層が、セルロースナノファイバーを含む、請求項１に記載の多層３次元細胞培養足場システム。
【請求項３】
前記シース層が、アルギン酸ナトリウムゲルを含む、請求項１又は２に記載の多層３次元細胞培養足場システム。
【請求項４】
請求項１ないし３のいずれか１項に記載の多層３次元細胞培養足場システムのコア層で細胞を培養することにより製造される生物学的材料。
【請求項５】
前記細胞が、筋細胞、心筋細胞、神経細胞、グリア細胞、上皮細胞、膵島細胞、線維芽細胞、内皮細胞、周皮細胞を含む体細胞および間質細胞ならびにこれらの前駆細胞と、体性幹細胞、間葉系幹細胞、ＥＳ細胞及びｉＰＳ細胞を含む幹細胞、とである、請求項４に記載の生物学的材料。
【請求項６】
前記生物学的材料が、分化細胞、組織及び／又は器官を含む、請求項４又は５に記載の生物学的材料。
【請求項７】
前記生物学的材料が筋組織であり、培養される細胞が筋芽細胞を含む、請求項６に記載の生物学的材料。
【請求項８】
前記分化細胞、組織及び／又は器官が、筋細胞、心筋細胞、神経細胞、グリア細胞、上皮細胞、膵島細胞、線維芽細胞、内皮細胞、周皮細胞を含む体細胞および間質細胞ならびにこれらの前駆細胞又は間葉系細胞と、体性幹細胞、間葉系幹細胞、ＥＳ細胞及びｉＰＳ細胞を含む幹細胞とからなる群から選択される１種又は２種以上を含む、請求項７に記載の生物学的材料。
【請求項９】
前記生物学的材料が脈管系組織であり、前記培養が共培養であり、共培養される細胞が内皮細胞と間葉系幹細胞とを含む、請求項８に記載の生物学的材料。
【請求項１０】
（１）それぞれ独立した１以上のマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出することにより、コア層を囲むゲル化したシース層を積層する工程と、
（２）細胞を培養する工程と、
を含む、３次元細胞培養方法。
【請求項１１】
前記コア層が、セルロースナノファイバーを含む、請求項１０に記載の３次元細胞培養方法。
【請求項１２】
１以上のマイクロ流路から、それぞれ独立したマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出することにより、コア層を囲むゲル化したシース層を積層する工程を含む、多層３次元細胞培養足場システムの製造方法。
【請求項１３】
さらに、コア層と、該コア層を囲むゲル化したシース層とを有する多層３次元細胞培養足場システムを伸長しながら回収する工程を含む、請求項１２に記載の多層３次元細胞培養足場システムの製造方法。
【請求項１４】
（１）それぞれ独立した１以上のマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出し、コア層を囲むゲル化したシース層を積層して、多層３次元細胞培養足場システムを製造するマイクロ流体デバイスと、
（２）細胞を培養するインキュベーターと、
を含む、３次元細胞培養システム。
【発明の詳細な説明】
【技術分野】
【０００１】
本発明は、チキソトロピー性を有するゲルを用いる多層３次元細胞培養足場システム、該多層３次元細胞培養足場システムの製造方法、該多層３次元細胞培養足場システムを使用する３次元細胞培養方法、及び、該多層３次元細胞培養足場システムで製造される生物学的材料、並びに、多層３次元細胞培養足場システムを備える３次元細胞培養システムに関する。
【背景技術】
【０００２】
骨格筋などの配向した組織や血管などの長大で多層の組織を作製するためには、長大な培養場で前駆細胞の位置や配列を３次元的に精緻に制御する必要がある。このため、マイクロ流体デバイスによりファイバー状の培養場を作製し、担持した前駆細胞を分化・成熟化させて組織の作製が行われてきた。これまでに、二価の金属イオンでゲル化するアルギン酸や温度変化でゲル化するコラーゲンが基材として用いられてきた（非特許文献１）。しかし、ゲル化する速度が遅いとの理由から細胞の流出、又は、細胞親和性が不十分との理由から細胞同士の凝集による細胞死の惹起などの問題があり、安定的かつ効率的に組織を作製することが困難であった。
【先行技術文献】
【非特許文献】
【０００３】
【非特許文献１】Ｈ．  Ｏｎｏｅら、Ｎａｔｕｒｅ  Ｍａｔｅｒｉａｌｓ  ２０１３，  １２，  ５８４−５９０
【発明の概要】
【発明が解決しようとする課題】
【０００４】
本発明は、骨格筋などの配向した組織や脈管系組織などの長大で多層の組織を作製可能な３次元細胞培養足場を提供することを課題とする。
【課題を解決するための手段】
【０００５】
本発明者らは、鋭意検討し、細胞を安定的に３次元培養する足場材料として、チキソトロピー性や生体適合性ならびに極めて高いアスペクト比の形状を有するセルロースナノファイバー（ＣＮＦ）のゲルを用いることにより、配向した組織又は管腔状の組織を形成する前駆細胞を含む各種の細胞を培養可能な多層３次元細胞培養足場システムを完成させた。
【０００６】
具体的には、本発明は、チキソトロピー性を有するゲルから形成されるコア層と、該コア層の外周部にシース（鞘）層とを有する、多層３次元細胞培養足場システムを提供する。
【０００７】
本発明の多層３次元細胞培養足場システムにおいて、前記コア層の直径が１ｍｍ以下であり、長さが１ｃｍ以上である場合がある。
【０００８】
本発明の多層３次元細胞培養足場システムにおいて、前記コア層が、セルロースナノファイバーを含む場合がある。
【０００９】
本発明の多層３次元細胞培養足場システムは、前記シース層が、アルギン酸ナトリウムゲルを含む場合がある。
【００１０】
また、本発明は、前記多層３次元細胞培養足場システムのコア層で細胞を培養することにより製造される生物学的材料を提供する。
【００１１】
本発明の生物学的材料において、前記細胞が、筋細胞、心筋細胞、神経細胞、グリア細胞、上皮細胞、膵島細胞、線維芽細胞、内皮細胞、周皮細胞を含む体細胞および間質細胞ならびにこれらの前駆細胞と、体性幹細胞、間葉系幹細胞、ＥＳ細胞及びｉＰＳ細胞を含む幹細胞とである場合がある。
【００１２】
本発明の生物学的材料において、前記生物学的材料が、分化細胞、組織及び／又は器官を含む生物学的材料である場合がある。
【００１３】
本発明の生物学的材料において、前記生物学的材料が筋組織であり、培養される細胞が筋芽細胞を含む場合がある。
【００１４】
本発明の生物学的材料において、前記分化細胞、組織及び／又は器官が、筋細胞、心筋細胞、神経細胞、グリア細胞、上皮細胞、膵島細胞、線維芽細胞、内皮細胞、周皮細胞を含む体細胞および間質細胞ならびにこれらの前駆細胞又は間葉系細胞と、体性幹細胞、間葉系幹細胞、ＥＳ細胞及びｉＰＳ細胞を含む幹細胞とからなる群から選択される１種又は２種以上を含む生物学的材料である場合がある。
【００１５】
本発明の生物学的材料において、前記生物学的材料が脈管系組織であり、前記培養が共培養であり、共培養される細胞が内皮細胞と間葉系幹細胞とを含む場合がある。
【００１６】
さらに、本発明は、
（１）それぞれ独立した１以上のマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出することにより、コア層を囲むゲル化したシース層を積層する工程と、
（２）細胞を培養する工程と、
を含む、３次元細胞培養方法を提供する。
【００１７】
本発明の３次元細胞培養方法において、前記コア層が、セルロースナノファイバーを含む３次元細胞培養方法である場合がある。
【００１８】
本発明の３次元細胞培養方法において、前記シース層が、アルギン酸ナトリウムゲルを含む３次元細胞培養方法である場合がある。
【００１９】
本発明の３次元細胞培養方法において、前記細胞を分化誘導培地で培養する工程を更に含む３次元細胞培養方法である場合がある。
【００２０】
本発明の３次元細胞培養方法において、培養される細胞が筋芽細胞を含み、分化誘導される組織が筋組織である場合がある。
【００２１】
本発明の３次元細胞培養方法において、前記細胞が、筋細胞、心筋細胞、神経細胞、グリア細胞、上皮細胞、膵島細胞、線維芽細胞、内皮細胞、周皮細胞を含む体細胞および間質細胞ならびにこれらの前駆細胞と、体性幹細胞、間葉系幹細胞、ＥＳ細胞及びｉＰＳ細胞を含む幹細胞とからなる群から選択される１種又は２種以上を含む３次元細胞培養方法である場合がある。
【００２２】
本発明の３次元細胞培養方法において、前記培養が共培養であり、共培養される細胞が内皮細胞と間葉系幹細胞とを含み、分化誘導される組織が脈管系組織である場合がある。
【００２３】
さらに、本発明は、１以上のマイクロ流路から、それぞれ独立したマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出することにより、コア層を囲むゲル化したシース層を積層する工程を含む、多層３次元細胞培養足場システムの製造方法を提供する。
【００２４】
前記多層３次元細胞培養足場システムの製造方法において、さらに、コア層と、該コア層を囲むゲル化したシース層とを有する多層３次元細胞培養足場システムを伸長しながら回収する工程を含む場合がある。
【００２５】
前記多層３次元細胞培養足場システムの製造方法において、前記コア層の直径が１ｍｍ以下であり、長さが１ｃｍ以上である場合がある。
【００２６】
さらに、本発明は、
（１）それぞれ独立した１以上のマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出し、コア層を囲むゲル化したシース層を積層して、多層３次元細胞培養足場システムを製造するマイクロ流体デバイスと、
（２）細胞を培養するインキュベーターと、
を含む、３次元細胞培養システムを提供する。
【発明の効果】
【００２７】
本発明により、骨格筋などの配向した組織や脈管系組織などの長大で多層の組織を作製可能な３次元細胞培養足場を提供することができる。
【図面の簡単な説明】
【００２８】
【図１】図１は、多層３次元細胞培養足場システムの製造工程を示す模式図。上図は、３層のマイクロ流路を形成するマイクロ流体デバイスの上面図を、下図は、該マイクロ流体デバイス及び多層３次元細胞培養足場システムの断面図を表す。
【図２】図２は、製造中の多層３次元細胞培養足場システムの写真と、その拡大図。
【図３】図３は、多層３次元細胞培養足場システムの伸長回収の影響を観察した顕微鏡写真の図。
【図４】図４は、分化培地で培養した細胞の蛍光染色の顕微鏡像。
【図５】図５は、セルロースナノファイバーの代わりにアテロコラーゲンを使用した多層３次元細胞培養足場システムの経時変化を観察した顕微鏡写真の図。
【図６】図６は、セルロースナノファイバーやアテロコラーゲンを使用しなかった多層３次元細胞培養足場システムの経時変化を観察した顕微鏡写真の図。
【図７】図７は、４種類のＣＮＦの特性の違いによる細胞培養への影響を観察した顕微鏡写真図。
【図８】図８は、ウシ大動脈内皮細胞（ＢＡＥＣ）と、ヒト間葉系幹細胞（ｈＭＳＣ）とを共培養した細胞の蛍光染色の顕微鏡写真図。
【発明を実施するための形態】
【００２９】
１．３次元細胞培養足場システム
本発明の実施形態の１つは、チキソトロピー性を有するゲルから形成されるコア層と、該コア層の外周部にシース層とを有する、多層３次元細胞培養足場システムである。
【００３０】
本発明では、細胞を安定的に３次元培養する材料として、チキソトロピー性や生体適合性ならびに極めて高いアスペクト比の形状を有するセルロースナノファイバーのゲルを用いる。さらにマイクロ流体デバイスを用いてこのセルロースナノファイバー（ＣＮＦ）ゲルを長大なファイバー状の培養足場に加工する。
【００３１】
本発明の多層３次元細胞培養足場システムは、前記コア層が、チキソトロピー性を有するセルロースナノファイバーを含むことにより製造できる。チキソトロピー性により、セルロースナノファイバーゲルはマイクロ流体デバイス内での送液時の加圧で流動するが、出口から射出されて圧力が解消した後は即座にゲル化し、培養足場として機能できる。
【００３２】
前記マイクロ流体デバイスとしては、例えば、図１に示されるマイクロ流体デバイスを、公知の方法で製造し、使用することができる（Ｄｏｎｇ  Ｈｙｕｎ  Ｙｏｏｎら、ＭＥＭＳ  ２０１５，  Ｅｓｔｏｒｉｌ，  ＰＯＲＴＵＧＡＬ，  ５３９−５４２）。該マイクロ流体デバイスは、独立した１以上のマイクロ流路を備え、本発明の例においては、それぞれ独立したマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出することができる。該シース層の外周部にゲル化剤溶液とを同時に貯留液中に吐出することにより、吐出後速やかにシース層をゲル化できる。
【００３３】
本発明の多層３次元細胞培養足場システムは、前記シース層が、アルギン酸ナトリウムゲルを含む材料を使用できる。アルギン酸ナトリウムゲルは、カルシウム等のイオンと接触することにより硬化し、前記コア層の外周にシース層を形成し、コア層に含まれる細胞の外液への細胞流出を抑制することができる。
【００３４】
本発明の多層３次元細胞培養足場システムは、下記に詳細に記載する製造方法で製造することにより、前記コア層の直径が１ｍｍ以下であり、長さが１ｃｍ以上で製造できる。すなわち、本多層３次元細胞培養足場システムは、例えば、配向性の筋肉組織等を形成する細胞の培養、より具体的には、筋芽細胞から筋管組織への分化誘導に使用できる。さらに、長期間培養することにより筋線維へ成熟化することができる。
【００３５】
下記の実施例で記載されるように、本発明で作製したファイバー培養場は長さ数十ｃｍに及ぶことが可能であり、骨格筋組織の前駆細胞である筋芽細胞をこの材料中で培養すると、長大なゲルファイバーの長軸方向に配向したｃｍスケールの連続した筋管組織を形成できる。さらに、作製した筋管組織のさらなる成熟化や積層化により、骨格筋組織の作製が期待できる。
【００３６】
また、本発明の多層３次元細胞培養足場システムは、前記筋管組織に分化する筋芽細胞以外でも、血管内皮細胞や神経細胞等の長大な組織を形成する細胞、又は、それらによって構成される組織を形成するために、これらの細胞の前駆細胞を培養し、分化誘導する培養足場システムとして、好適である。
【００３７】
また、例えば、血管組織等を形成する細胞の培養、より具体的には、血管内皮細胞と間葉系幹細胞から脈管系組織を形成するシステムに使用できる。より詳細には、管腔状の血管組織を形成する前駆細胞である血管内皮細胞等を含む細胞を培養可能な培養足場システムとしても機能し、本発明で作製したファイバー培養場中で血管内皮細胞と間葉系幹細胞を共培養すると、長大なゲルファイバーの長軸方向に配向したｃｍスケールの連続した脈管系組織を形成できる。
【００３８】
また、本発明の多層３次元細胞培養足場システムは、前記の長大な組織を形成する細胞以外にも、心筋細胞、神経細胞、グリア細胞、上皮細胞、膵島細胞、線維芽細胞、周皮細胞を含む体細胞および間質細胞ならびにこれらの前駆細胞と、体性幹細胞、間葉系幹細胞、ＥＳ細胞及びｉＰＳ細胞を含む幹細胞等の細胞の培養及び分化誘導に使用できる。
【００３９】
２．前記多層３次元細胞足場システムを用いて製造される生物学的材料
本発明のもう１つの実施形態は、前記多層３次元細胞培養足場システムを用いて製造される生物学的材料である。該生物学的材料は、前記多層３次元細胞培養足場システムのコア層で細胞を培養することにより製造できる。
【００４０】
前記生物学的材料において、前記細胞の例として、筋細胞、心筋細胞、神経細胞、グリア細胞、上皮細胞、膵島細胞、線維芽細胞、内皮細胞、周皮細胞を含む体細胞および間質細胞ならびにこれらの前駆細胞と、体性幹細胞、間葉系幹細胞、ＥＳ細胞及びｉＰＳ細胞を含む幹細胞から選択できる。
【００４１】
前記生物学的材料の製造方法の例としては、１以上のマイクロ流路から、それぞれ独立したマイクロ流路を介して、チキソトロピー性を有するゲルから形成されるコア層の材料を含む液に前記細胞を懸濁した懸濁液と、該コア層の外周部に形成されるシース層の材料を含む溶液と、該シース層の外周部にゲル化剤溶液とを同時に貯留液中に吐出することにより、コア層を囲むゲル化したシース層を積層する工程、さらに、前記細胞を培養する工程により、本発明の生物学的材料を取得できる。
【００４２】
前記生物学的材料は、分化細胞、組織及び／又は器官を含む生物学的材料であってもよい。
【００４３】
本発明の生物学的材料において、前記生物学的材料が筋組織であり、培養される細胞が筋芽細胞を含むことができる。
【００４４】
本発明の生物学的材料において、前記分化細胞、組織及び／又は器官を形成する細胞の例としては、筋細胞、心筋細胞、神経細胞、グリア細胞、上皮細胞、膵島細胞、線維芽細胞、内皮細胞、周皮細胞を含む体細胞および間質細胞ならびにこれらの前駆細胞と、体性幹細胞、間葉系幹細胞、ＥＳ細胞及びｉＰＳ細胞を含む幹細胞とからなる群から選択される１種又は２種以上を含むことができる。
【００４５】
本発明の生物学的材料のより具体的な例として、前記培養が共培養であり、前記共培養で培養される細胞が、内皮細胞と間葉系幹細胞とを含み、前記生物学的材料としては脈管系組織材料を挙げることができる。
【００４６】
３．３次元細胞培養方法
本発明のもう１つの実施形態は、前記多層３次元細胞培養システムを用いる３次元細胞培養方法である。
【００４７】
本３次元細胞培養方法の例としては、
（１）それぞれ独立した１以上のマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出することにより、コア層を囲むゲル化したシース層を積層する工程と、
（２）細胞を培養する工程と、
を含むことができる。
【００４８】
前記コア層の例としては、セルロースナノファイバーを含み、前記シース層の例としては、アルギン酸ナトリウムゲルを含む材料が挙げられる。
【００４９】
本３次元細胞培養方法は、前記細胞を分化誘導培地で培養する工程を更に含むことにより、分化誘導が進んだ細胞や組織等の生物学的材料を製造し、取得することができる。
【００５０】
前記細胞の例としては、筋細胞、心筋細胞、神経細胞、グリア細胞、上皮細胞、膵島細胞、線維芽細胞、内皮細胞、周皮細胞を含む体細胞および間質細胞ならびにこれらの前駆細胞と、体性幹細胞、間葉系幹細胞、ＥＳ細胞及びｉＰＳ細胞を含む幹細胞とからなる群から選択される１種又は２種以上が含まれる。
【００５１】
本発明の３次元細胞培養方法のより具体的な例として、培養される細胞が、筋芽細胞を含み、筋組織材料に分化誘導された生物学的材料として挙げることができる。また、前記培養が共培養であり、前記共培養で培養される細胞が、内皮細胞と間葉系幹細胞とを含み、脈管系組織材料に分化誘導された生物学的材料として挙げることができる。
【００５２】
４．多層３次元細胞培養足場システムの製造方法
本発明のもう１つの実施形態は、多層３次元細胞培養足場システムの製造方法である。
【００５３】
前記多層３次元細胞培養足場システムの製造方法の例としては、
１以上のマイクロ流路から、それぞれ独立したマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出することにより、コア層を囲むゲル化したシース層を積層する工程を含む。
【００５４】
前記多層３次元細胞培養足場システムの製造方法は、さらに、コア層と、該コア層を囲むゲル化したシース層とを有する多層３次元細胞培養足場システムを伸長しながら回収する工程を含むことができる。
【００５５】
前記多層３次元細胞培養足場システムの製造方法は、前記コア層の直径が１ｍｍ以下であり、長さが１ｃｍ以上である前記多層３次元細胞培養足場システムを製造し、提供することができる。
【００５６】
５．３次元細胞培養システム
本発明のもう１つの実施形態は、３次元細胞培養システムである。
【００５７】
本発明の３次元細胞培養システムの例としては、
（１）それぞれ独立した１以上のマイクロ流路を介して、チキソトロピー性を有するゲルから形成されるコア層の材料を含む液に細胞を懸濁した懸濁液と、該コア層の外周部に形成されるシース層の材料を含む溶液と、該シース層の外周部にゲル化剤溶液とを同時に貯留液中に吐出し、コア層を囲むゲル化したシース層を積層して、多層３次元細胞培養足場システムを製造するマイクロ流体デバイスと、
（２）細胞を培養するインキュベーターと、
を含むことができる。
【００５８】
本明細書において言及される全ての文献はその全体が引用により本明細書に取り込まれる。ここに記述される実施例は本発明の実施形態を例示するものであり、本発明の範囲を限定するものとして解釈されるべきではない。
【実施例１】
【００５９】
材料及び方法
コア層液
特開２０１２−０８７２５６号公報に記載の方法に従って作製したセルロースナノファイバー（ＣＮＦ）（レオクリスタＣ−２ＳＰ）を第一工業製薬株式会社から入手した。前記セルロースナノファイバーは、セルロース繊維成分および水成分を含有する粘性水系組成物であって、セルロース繊維成分の含有量が、粘性水系組成物全体の０．０１〜５．０ｗｔ％の範囲である粘性水系組成物である。前記セルロース繊維の数平均繊維径が２〜１５０ｎｍであって、そのセルロースが、セルロースＩ型結晶構造を有すると共に、セルロース分子中の各グルコースユニットのＣ６位の水酸基が選択的に酸化変性されてアルデヒド基、ケトン基およびカルボキシル基のいずれかとなったものであり、上記アルデヒド基およびケトン基の一部ないし全部は還元されており、カルボキシル基の含量が０．６〜２．０ｍｍｏｌ／ｇ、セミカルバジド法による測定でのアルデヒド基とケトン基の合計含量が０．３ｍｍｏｌ／ｇ以下であり、フェーリング試薬によるアルデヒド基の検出が認められない、セルロース繊維である。該セルロース繊維は、例えば、セルロースに対して、（１）酸化反応工程、（２）還元工程、（３）精製工程、（４）分散工程（微細化処理工程）等を行うことにより製造し、取得することができる。
【００６０】
前記ＣＮＦをＨＥＰＥＳ緩衝生理食塩水（ＨＢＳ）に分散し、ＣＮＦ分散液を調製した。０．２５ｗｔ％ＣＮＦ分散液をポア径０．２２μｍのフィルター（ＳＬＧＰ０３３ＮＢ、Ｍｅｒｃｋ  ＫＧａＡ、ドイツ）で処理してマウス筋芽細胞（Ｃ２Ｃ１２）を懸濁し、細胞とＣＮＦの分散液（１．５×１０7  ｃｅｌｌｓ／ｍＬ）を調製した。
【００６１】
シース層溶液
アルギン酸ナトリウム（１９４−１３３２１、和光純薬工業株式会社、大阪）を超純水に溶解し、１．０ｗｔ％アルギン酸ナトリウム溶液を調製した。
【００６２】
ゲル化剤溶液（貯留液）
塩化カルシウムを超純水に溶解し、２００ｍＭ塩化カルシウム溶液を調製した。
【００６３】
多層３次元細胞培養足場システム
多層３次元細胞培養足場システムの製造工程を模式的に示す図１に従って、簡潔には、それぞれ独立したマイクロ流路を介して、コア層液と、シース層溶液と、ゲル化剤溶液とを同時に貯留液（２００ｍＭ塩化カルシウム溶液）中に吐出することにより、コア層にシース層を積層した多層３次元細胞培養足場システムを製造した。コア層液、シース層溶液及びゲル化剤溶液を３０〜５０：７０：７０（μＬ／ｍｉｎ）の流量比で吐出した。
【００６４】
結果
多層３次元細胞培養足場システムは、ピンセットで取り扱うのに十分な強度を有していた。また、ピンセットで引張りながら多層３次元細胞培養足場システムを回収することによって、直径約２００μｍ、長さ数十ｃｍ以上の多層３次元細胞培養足場システムを製造することができた。図２は、製造中の多層３次元細胞培養足場システムの写真と、その拡大図である。拡大図では、細胞を含むコア層（直径；約１００μｍ）と、アルギン酸ゲルのシース層（厚さ；約５０μｍ）とが観察できた。
【実施例２】
【００６５】
多層３次元細胞培養足場システムでの筋管の形成
材料及び方法
原則として、実施例１と同様に、多層３次元細胞培養足場システムを製造した。
【００６６】
細胞培養
ピンセットで引張りながら回収した多層３次元細胞培養足場システムを、ＤＭＥＭ（１０％ウシ胎仔血清、１％ペニシリン−ストレプトマイシン）中に入れ、３７°Ｃ、５％ＣＯ2及び飽和水蒸気雰囲気下でインキュベーションした。細胞は、培養５日目から培養２１日目まで分化培地（２％ウマ血清、１％ペニシリン−ストレプトマイシンを含有するＤＭＥＭ）で培養した。なお、比較のために、引張りながらポリスチレン（ＰＳ）製の支持台（外径約３ｃｍで、中央に直径約２ｃｍの穴を開けた、厚さ約０．５ｍｍの環状ＰＳシート）に巻き付けて回収した多層３次元細胞培養足場システムと、引張ることなく、（シリコンチューブを先端に取り付けた２０ｍＬディスポーザブルシリンジで）吸い取りながら回収した多層３次元細胞培養足場システムとを用いた。
【００６７】
細胞蛍光染色
培養７日目に、Ｃ２Ｃ１２細胞を定法に従って蛍光染色した。核はヘキスト３３３４２（Ｈ３５７０、サーモフィッシャーサイエンティフィック、米国）で、アクチンはアレクサフルオロ５６８ファロイジン（Ａ１２３８０、サーモフィッシャーサイエンティフィック）で、ミオシン重鎖はアンチＭＹＨ（ＳＣ−２０６４１、コスモ・バイオ、東京）とＧｏａｔ  Ａｎｔｉ−Ｒａｂｂｉｔ  ＩｇＧ  Ｈ＆Ｌ  アレクサフルオロ４８８（ａｂ１５００７７、アブカム、英国）で染色した。染色した細胞を共焦点レーザー顕微鏡で観察した。
【００６８】
結果
図３は多層３次元細胞培養足場システムの伸長回収の影響を観察した顕微鏡写真である。引張ることなく回収した多層３次元細胞培養足場システムでは、培養を継続するに従い細胞が形成する構造体の長さが短くなっていったが、引張りながら回収した多層３次元細胞培養足場システムでは、２ｃｍ以上の連続した構造体を安定して形成することができた。
図４は、分化培地で培養した細胞の免疫染色図である。青色は核、赤色はアクチン、緑色はミオシン重鎖を示す。培養５日目から培養２１日目まで分化培地を使用することにより、細胞は長軸方向に配向し、細胞の融合と、長大な筋管の形成を観察することができた。
[比較例１]
【００６９】
ＣＮＦのコア層とアテロコラーゲンのコア層との比較
材料及び方法
０．２５ｗｔ％ＣＮＦ分散液の代わりに２ｍｇ／ｍＬアテロコラーゲン（ＤＥＭ−０２、高研、東京）を含有するＤＭＥＭを用いた以外は、原則として、実施例２と同様に、多層３次元細胞培養足場システムを製造し、細胞を培養した。
【００７０】
結果
図５は、ＣＮＦの代わりにアテロコラーゲンを使用した多層３次元細胞培養足場システムの経時変化を観察した顕微鏡写真の図である。アテロコラーゲンを用いた多層３次元細胞培養足場システムでは、細胞の流出及び培養３日目に細胞の凝集が観察された。これは、アテロコラーゲンがゲル化していないため、又は、ゲル化に時間が掛かるため、又はゲル化する前に流出してしまったため、であると示唆された。なお、アテロコラーゲンの代わりにＣＮＦを使用した多層３次元細胞培養足場システム（本発明）では、細胞の流出及び凝集が観察されなかった（実施例２を参照せよ。）。
[比較例２]
【００７１】
ＣＮＦのコア層とＨＢＳのみのコア層との比較
材料及び方法
０．２５ｗｔ％ＣＮＦ分散液の代わりにＣＮＦを含まないＨＢＳを用いた以外は、原則として、実施例２と同様に、多層３次元細胞培養足場システムを製造し、細胞を培養した。
【００７２】
結果
図６は、ＣＮＦやアテロコラーゲンを使用しなかった多層３次元細胞培養足場システムの経時変化を観察した顕微鏡写真の図である。ＨＢＳのみで調製した細胞懸濁液を用いた多層３次元細胞培養足場システムでは、細胞の流出及び培養３日目に細胞の凝集が観察された。これは、細胞が担持できていないためであると示唆された。なお、ＣＮＦを使用した多層３次元細胞培養足場システム（本発明）では、細胞の流出及び凝集が観察されなかった（実施例２を参照せよ。）。
【実施例３】
【００７３】
ＣＮＦの特性の違いによる細胞培養への影響評価
材料及び方法
原則として、実施例１と同様に、多層３次元細胞培養足場システムを製造した。本実施例では、ＣＮＦの特性の違いによる細胞培養への影響を評価するために、下記の４種類のＣＮＦを用いた。
【００７４】
Ａ．レオクリスタRＣ−２ＳＰ
繊維径：約３〜４ｎｍ（標準）、繊維長：約１３８０ｎｍ（標準）
Ｂ．レオクリスタRＣ−２ＳＰ（低置換度品*）
繊維径：約３〜４ｎｍ（標準）、繊維長：約１３８０ｎｍ（標準）
Ｃ．レオクリスタRＣ−２ＳＰ（低置換度品*）
繊維径：約３ｎｍ〜１μｍ（太）、繊維長：約１３８０ｎｍ（標準）
Ｄ．レオクリスタRＣ−２ＳＰ
繊維径：約３〜４ｎｍ（標準）、繊維長：約１００ｎｍ（短）
＊：低置換度品とは、ＴＥＭＰＯ（２，２，６，６−テトラメチルピペリジン−１−オキシル）触媒酸化の度合い（酸化度）が低い製品である。
【００７５】
結果
図７は、４種類のＣＮＦの特性の違いによる細胞培養への影響を観察した顕微鏡写真である。ＣＮＦ（Ｂ）及び（Ｃ）を用いた場合には、繊維径及び繊維長の両方が標準であるＣＮＦ（Ａ）を用いた場合と同様に、細胞は伸長し、細胞融合した細胞構造体も観察することができた。このことから、ＣＮＦの繊維径や酸化度は細胞培養に影響を与えないことが分かった。繊維長が短いＣＮＦ（Ｄ）を用いた場合には、細胞が凝集した。このことから、繊維長は細胞の増殖や伸長に重要であることが明らかとなった。また、細胞は多層３次元細胞培養足場システム内に構築されたＣＮＦネットワークを介して伸展したと示唆された。
【実施例４】
【００７６】
内皮細胞及び間葉系肝細胞の共培養による管腔構造を有する構造体の形成
材料及び方法
原則として、実施例１と同様に、多層３次元細胞培養足場システムを製造した。本実施例では、フィルター処理の代わりに、細胞を懸濁する前に、ＣＮＦを１５〜２０分間超音波処理した。その後、ウシ大動脈内皮細胞（ＢＡＥＣ）と、ヒト間葉系幹細胞（ｈＭＳＣ）とを細胞密度が２．０×１０7  ｃｅｌｌｓ／ｍＬ（ｈＭＳＣ：ＢＡＥＣ＝７：３）となるように、細胞とＣＮＦの分散液を調製した。また、コア層液と、シース層溶液と、ゲル化剤溶液とを同時に貯留液（１５０ｍＭ塩化カルシウム溶液）中に吐出し、ＢＡＥＣ及びｈＭＳＣを含む多層３次元細胞培養足場システムを製造した。コア層液、シース層溶液及びゲル化剤溶液を７０：７０：７０（μＬ／ｍｉｎ）の流量比で吐出した。
ＢＡＥＣ及びｈＭＳＣを含む多層３次元細胞培養足場システムを、ＤＭＥＭ（１０％ウシ胎仔血清、１％ペニシリン−ストレプトマイシン）中に入れ、３７°Ｃ、５％ＣＯ2及び飽和水蒸気雰囲気下で２０日間インキュベーションした。その後、実施例１と同様に、核はヘキスト３３３４２（Ｈ３５７０、サーモフィッシャーサイエンティフィック、米国）で、アクチンはアレクサフルオロ５６８ファロイジン（Ａ１２３８０、サーモフィッシャーサイエンティフィック）を用いて細胞蛍光染色を行い、染色した細胞を共焦点レーザー顕微鏡で観察した。
【００７７】
結果
図８は、ＢＡＥＣと、ｈＭＳＣとを共培養した細胞の蛍光染色の顕微鏡像である。本発明の多層３次元細胞培養足場システムにおいて、管腔構造を有する構造体を形成することができた。
【００７８】
総括
骨格筋などの配向した組織や血管などの長大で多層の組織を作製するためには、長大な培養場で前駆細胞の位置や配列を３次元的に精緻に制御する方法が有効である。
【００７９】
本発明の多層３次元細胞培養足場システムは、ゲル化速度が速く、細胞親和性が有り、数十ｃｍ以上の長さを有した。また、本発明の多層３次元細胞培養足場システムでは、細胞をとぎれることなく、均一に充填することができ、充填した細胞が流出及び凝集することなく、増殖及び分化することができ、長大な培養足場の長軸方向に配向した連続した筋管組織や、管腔構造を有する構造体を形成した。
【００８０】
したがって、本発明の多層３次元細胞培養足場システムは、骨格筋などの配向した組織や血管などの長大で多層の組織を安定的かつ効率的に製造できる。また、製造した筋管組織等のさらなる成熟化や積層化により、より複雑な組織や器官の製造が可能である。
【産業上の利用可能性】
【００８１】
本発明は、細胞を安定的に３次元培養可能な足場材料を提供し、配向した組織や管腔状の組織を形成する細胞も培養することができる。また、本発明の３次元細胞培養足場システムで製造される前記生物学的材料は、組織工学や再生医療の分野で利用できる。
【００８２】
特に、本発明は、配向性が必要な骨格筋組織を形成する前駆細胞である筋芽細胞等を含む細胞を培養可能な培養足場システムとして機能する。本発明で作製したファイバー培養場は長さ数十ｃｍに及び、骨格筋組織の前駆細胞である筋芽細胞をこの材料中で培養すると、長大なゲルファイバーの長軸方向に配向したｃｍスケールの連続した筋管組織を形成できる。作製した筋管組織のさらなる成熟化や積層化により、骨格筋組織の作製が期待できる。本発明の３次元細胞培養足場は、配向性の組織や管腔状の組織を形成する細胞の細胞培養足場としても利用できる。
【図１】
2019041755.tif 000003
【図２】
2019041755.tif 000004
【図３】
2019041755.tif 000005
【図４】
2019041755.tif 000006
【図５】
2019041755.tif 000007
【図６】
2019041755.tif 000008
【図７】
2019041755.tif 000009
【図８】
2019041755.tif 000010